(57)【要約】【課題】保護フィルムが４０μｍより薄い膜で且つ、透湿度が８０ｇ/（ｍ２・２４時間）以下であり、表面硬度が高い保護フィルムを提供することにある。【解決手段】本発明に係る保護フィルムは、２官能性のウレタンメタクリレート由来の構造を有する繰り返し単位によって形成されており、上記繰り返し単位は、複数種類の飽和環状脂肪族基を有するため、当該保護フィルムは、４０μｍよりも薄くとも低透湿度であり、表面硬度が高いため、保護フィルムの搬送等における表面の傷付きを防止することができ、当該保護フィルムを貼合した偏光フィルムは、高温高湿環境下であっても、偏光フィルムが吸湿し難く、偏光フィルムの伸縮が抑制される。【選択図】なし【特許請求の範囲】
【請求項１】
２官能性のウレタンメタクリレート由来の構造を有する繰り返し単位によって形成されており、上記繰り返し単位は、複数種類の飽和環状脂肪族基を有することを特徴とする保護フィルム。
【請求項２】
上記繰り返し単位は、
飽和環状脂肪族基Ｒ１を含む下記構造Ａ、および、
飽和環状脂肪族基Ｒ３を含む下記構造Ｃを含むことを特徴とする請求項１に記載の保護フィルム。
−ＣＯ−ＮＨ−Ｒ１−ＮＨ−ＣＯ−・・・（構造Ａ）
−Ｏ−Ｒ３−Ｏ−・・・（構造Ｃ）
【請求項３】
上記繰り返し単位は、
さらに、飽和脂肪族鎖Ｒ２を含む下記構造Ｂを含むことを特徴とする請求項２に記載の保護フィルム。
−Ｏ−Ｒ２−ＣＯ−・・・（構造Ｂ）
【請求項４】
上記繰り返し単位が、下記一般式（１）で表される構造であることを特徴とする請求項３に記載の保護フィルム。
【化１】
2016043239.tif 000025
（一般式（１）中、Ｒ１は飽和環状脂肪族基を示し、Ｒ２は炭素数５〜１０の直鎖または分鎖構造を含む飽和脂肪族鎖を示し、Ｒ３は、Ｒ１と異なる飽和環状脂肪族基を示し、Ｒ４は、水素原子、メチル基またはエチル基を示し、ｍは１〜４の整数を示し、ｒおよびｓはそれぞれ０〜２の整数を示し、かつ、ｒとｓとの和は１〜２であり、ｘは０〜３の整数を示す）
【請求項５】
上記Ｒ１が、３−メチレン−３,５,５-トリメチルシクロヘキサン環であり、Ｒ３がジメチレントリシクロデカン環であることを特徴とする請求項２〜４の何れか１項に記載の保護フィルム。
【請求項６】
透湿度が１５０ｇ／（ｍ２・２４時間）以下であることを特徴とする請求項１〜５の何れか１項に記載の保護フィルム。
【請求項７】
請求項１〜６の何れか１項に記載の保護フィルムの少なくとも片面に、
（１）上記保護フィルムを支持するフィルム基材、
（２）耐擦傷性を有するハードコート層、
（３）光を散乱させる防眩層、および、
（４）上記保護フィルム上に備えられた高屈折率層と、上記高屈折率層に備えられた低屈折率層とで構成された反射防止層、の何れかを備えることを特徴とするフィルム積層体。
【請求項８】
上記保護フィルムの少なくとも片面に、上記ハードコート層を備えており、
上記ハードコート層を備えた面の鉛筆硬度が２Ｈ以上であることを特徴とする請求項７に記載のフィルム積層体。
【請求項９】
偏光フィルムの少なくとも片面に、請求項１〜６の何れか１項に記載の保護フィルムを備えることを特徴とする偏光板。
【発明の詳細な説明】
【技術分野】
【０００１】
本発明は、保護フィルム、フィルム積層体、および偏光板に関する。
【背景技術】
【０００２】
近年、ＴＶやモバイル機器に用いられる液晶ディスプレイは、益々薄型化されており、これらのディスプレイに用いられる構成部品、特に偏光板も究極の薄さを目指して技術開発が進められている。偏光板は、一般的には、ヨウ素を吸着させ一軸延伸したポリビニルアルコール系フィルムからなる偏光フィルムの両面に、トリアセチルセルロース（以下、ＴＡＣと称する）等の光学フィルムを保護フィルムとして接着剤により貼合した構成となっている。ＴＡＣフィルムを偏光フィルムに貼合するためには親水性の接着剤が用いられる。【０００３】
このような従来型の偏光板は、保護フィルムとしてのＴＡＣフィルムの透湿度が高いことや、吸湿脱湿による伸縮が大きいことに起因して、偏光板を高湿環境、特に高温高湿環境下に長期間晒すと、偏光板としての光学機能が損なわれたり、偏光板のカール、反りによる物理的なトラブルが発生したりするという問題があった。【０００４】
これらを改善するために、透湿度が低いアクリル系フィルム、またはポリエステル系フィルムが用いられるケースが増加している。また、保護フィルムを偏光フィルムに接着する方法として、エネルギー線硬化型組成物を接着剤として用いる方法も採用されるようになった。しかしながら、保護フィルムを偏光フィルムに接着する方法では、作業時の取扱い性や耐久性の観点から、保護フィルムを薄層化（例えば、４０μｍ以下）、かつ、低透湿化することが困難であり、大きな課題となっている。【０００５】
このような問題点を解決するために、特許文献１では、基材フィルム上または離型層を形成した基材フィルム上に未硬化の電離放射線硬化樹脂（エネルギー線硬化樹脂）を塗布し、この塗布面に偏光フィルムを貼合した後、上記硬化樹脂を硬化し、基材フィルムを剥離することにより、偏光フィルムに保護膜を形成する方法が提案されている。【０００６】
また、特許文献２には延伸して得られた４０μｍのフィルムにハードコート層を設けて低透湿性とハードコート性を備えた保護膜を形成する方法が記載されており、その実施例によれば、透湿度は、おおむね９０ｇ/（ｍ２・２４時間）より大きく、１２０ｇ/（ｍ２・２４時間）以下である。
【先行技術文献】
【特許文献】
【０００７】
【特許文献１】特開２００６−１６３０８２号公報
【特許文献２】特開２０１４−９５７３１号公報
【発明の概要】
【発明が解決しようとする課題】
【０００８】
しかしながら、保護フィルムは薄膜になるほど、水分が透過し易くなるため、透湿度が高くなる傾向にあり、保護フィルムに貼合された偏光板は吸湿脱湿し易くなるが、近年、更なる薄膜化と低透湿化が要求されており、４０μｍより薄い膜にて、例えば、透湿度８０ｇ/（ｍ２・２４時間）以下となる低透湿性が求められている。
また、保護フィルムを偏光板に貼合する際、保護フィルムとガイドロールとの接触などによる保護フィルム表面への傷付きを防止する為には、保護フィルムに高い表面硬度が求められ、必要に応じてハードコート層を設ける等の処理を施し、ハードコート性を兼ね備えることも要求される。
これらの要求に対し、特許文献１には薄型軽量化、低価格化を達成できる光学部材およびその簡便な製造方法の記載はあるが、保護膜の表面硬度（ハードコート性）に関する具体的な記載、または透湿度に関して記載が無く性能が不明である。
また、特許文献２の保護膜にはハードコート層を備えた保護膜を形成する方法が記載されているが、透湿度についてはおおむね９０ｇ/（ｍ２・２４時間）より大きく、１２０ｇ/（ｍ２・２４時間）以下であり、透湿度が高いという問題がある。【０００９】
上記問題点を鑑み、本発明の課題は保護フィルムが４０μｍより薄い膜で且つ、透湿度が８０ｇ/（ｍ２・２４時間）以下であり、表面硬度が高い保護フィルムを提供することにある。
【課題を解決するための手段】
【００１０】
上記課題に対し、本発明者らは鋭意検討を重ねた結果、従来、保護フィルム材料としてほとんど着眼されていなかったウレタンメタクリレートモノマーに着眼し、複数種類の飽和環状脂肪族基を有するウレタンメタクリレートモノマーから得られた保護フィルムは、４０μｍよりも薄い膜で、透湿度が低く、尚且つ表面硬度が高いこと、および、当該保護フィルムに機能層を設けたフィルム積層体は、保護フィルムの高い表面硬度に起因して、表面硬度が高いことを見出した。【００１１】
すなわち、本発明には以下の形態が含まれる。
＜１＞２官能性のウレタンメタクリレート由来の構造を有する繰り返し単位によって形成されており、上記繰り返し単位は、複数種類の飽和環状脂肪族基を有することを特徴とする保護フィルム。
＜２＞上記繰り返し単位は、
飽和環状脂肪族基Ｒ１を含む下記構造Ａ、および、
飽和環状脂肪族基Ｒ３を含む下記構造Ｃを含むことを特徴とする＜１＞に記載の保護フィルム。
−ＣＯ−ＮＨ−Ｒ１−ＮＨ−ＣＯ−・・・（構造Ａ）
−Ｏ−Ｒ３−Ｏ−・・・（構造Ｃ）
＜３＞上記繰り返し単位は、
さらに、飽和脂肪族鎖Ｒ２を含む下記構造Ｂを含むことを特徴とする＜２＞に記載の保護フィルム。
−Ｏ−Ｒ２−ＣＯ−・・・（構造Ｂ）
＜４＞上記繰り返し単位が、下記一般式（１）で表される構造であることを特徴とする＜３＞に記載の保護フィルム。
【化１】
2016043239.tif 000002
（一般式（１）中、Ｒ１は飽和環状脂肪族基を示し、Ｒ２は炭素数５〜１０の直鎖または分鎖構造を含む飽和脂肪族鎖を示し、Ｒ３は、Ｒ１と異なる飽和環状脂肪族基を示し、Ｒ４は、水素原子、メチル基またはエチル基を示し、ｍは１〜４の整数を示し、ｒおよびｓはそれぞれ０〜２の整数を示し、かつ、ｒとｓとの和は１〜２であり、ｘは０〜３の整数を示す）
＜５＞上記Ｒ１が、３−メチレン−３,５,５-トリメチルシクロヘキサン環であり、Ｒ３がジメチレントリシクロデカン環であることを特徴とする＜２＞〜＜４＞の何れか１項に記載の保護フィルム。
＜６＞透湿度が１５０ｇ／（ｍ２・２４時間）以下であることを特徴とする＜１＞〜＜５＞の何れか１項に記載の保護フィルム。
＜７＞＜1＞〜＜６＞の何れか１項に記載の保護フィルムの少なくとも片面に、
（１）上記保護フィルムを支持するフィルム基材、
（２）耐擦傷性を有するハードコート層、
（３）光を散乱させる防眩層、および、
（４）上記保護フィルム上に備えられた高屈折率層と、上記高屈折率層に備えられた低屈折率層とで構成された反射防止層、の何れかを備えることを特徴とするフィルム積層体。
＜８＞上記保護フィルムの少なくとも片面に、上記ハードコート層を備えており、
上記ハードコート層を備えた面の鉛筆硬度が２Ｈ以上であることを特徴とする＜７＞に記載のフィルム積層体。
＜９＞偏光フィルムの少なくとも片面に、＜１＞〜＜６＞の何れか１項に記載の保護フィルムを備えることを特徴とする偏光板。
【発明の効果】
【００１２】
本発明に係る保護フィルムは、所定の繰り返し単位によって形成されているため、４０μｍよりも薄い膜であっても低透湿度であり、表面硬度が高いものである。また、当該保護フィルムに機能層を設けたフィルム積層体は、保護フィルムに起因して高い表面硬度（ハードコート性）を兼ね備えているため保護フィルム加工時に生じる傷付きを防止することができ、当該保護フィルムを貼合した偏光フィルムは、高温高湿環境下であっても、偏光フィルムが吸湿し難く、偏光フィルムの伸縮が抑制される。
【発明を実施するための形態】
【００１３】
以下、本発明に係る保護フィルム、フィルム積層体および偏光板について説明するが、本発明は以下の説明に限定して解釈されるものではない。
【００１４】
《保護フィルム》
本発明に係る保護フィルムは、２官能性のウレタンメタクリレート由来の構造を有する繰り返し単位によって形成されており、上記繰り返し単位は、複数種類の飽和環状脂肪族基を有するものである。すなわち、当該保護フィルムにおいて、高分子を形成するマトリックスは、ウレタンメタクリレート由来の構造を有する繰り返し単位によって形成されている。
【００１５】
上記ウレタンメタクリレート由来の構造とは、ウレタンメタクリレート単量体単位、すなわち、モノマーであるウレタンメタクリレートにおける、メタクリレート基の２重結合が開裂した構造を意味し、メタクリレート基の２重結合が開裂した部位を両末端に有しているため、２官能性である。
【００１６】
上記繰り返し単位はウレタン結合（−ＮＨ−ＣＯ−Ｏ−）を有している。当該ウレタン結合の数は特に限定されず、例えば、１〜８である。上記ウレタン結合は極性基であり、各繰り返し単位中のウレタン結合同士が分子間力によって近接する。一方、飽和環状脂肪族基は非極性な環状構造であり、分子量が高い。このウレタン結合同士の分子間相互作用において飽和環状脂肪族基の高い分子量が寄与することにより、上記分子間力は高い凝集力を生ぜしめることとなると考えられる。その結果、上記繰り返し単位によって構成された保護フィルムは、薄層の状態で、低透湿性であり、高い表面硬度をも備えることとなる。
【００１７】
上記ウレタンメタクリレート単量体単位は、複数種類の飽和環状脂肪族基を有している。飽和環状脂肪族基としては、特に限定されるものではないが、分子量に起因する凝集力を高める観点から、５員環以上の飽和環状脂肪族基であることが好ましい。員環数の上限は特に限定されないが、保護フィルムの原料となるモノマーの合成し易さから、例えば、１５員環以下であり、好ましくは１０員環以下である。上記員環数とは、飽和環状脂肪族基が複数の環状構造を有する場合、最大の環状構造の員環数を表すものとし、飽和環状脂肪族基が、ビシクロ環、またはトリシクロ環を有する場合、橋頭炭素を結ぶ橋の炭素を除いた環状構造の員環数を意味する。例えば、トリシクロデカン環の場合、員環数は９である。
【００１８】
飽和環状脂肪族基の環状構造の主鎖は、炭素原子のみによって形成されていてもよいし、炭素原子に加え、酸素原子および／または窒素原子によって形成されていてもよい。また、上記環状構造の炭素原子には、炭素数１〜１０の直鎖および／または分鎖構造が付加していてもよい。
【００１９】
上記飽和環状脂肪族基の一例としては、３,５,５-トリメチルシクロヘキサン環、トリシクロデカン環、アダマンタン環などが挙げられる。上記飽和環状脂肪族基は、飽和脂肪族鎖を介してウレタン結合基と結合していてもよく、飽和脂肪族鎖の炭素数を変更することで、繰り返し単位の剛性を好適に調整できる。飽和脂肪族鎖としては、直鎖構造および分鎖構造があり、直鎖構造の一例としては、−（ＣＨ２）ｎ−（ｎは１〜１０の整数である）が挙げられ、繰り返し単位の屈曲性を低下させ、剛性を高める観点から、特に、−（ＣＨ２）−または−（ＣＨ２）２−であることが好ましい。一方、分鎖構造としては、上記直鎖構造の少なくとも１つの炭素上の水素が、メチル基、エチル基、プロピル基、ブチル基、ペンチル基などによって置換された構造が例示される。
【００２０】
上述した３,５,５-トリメチルシクロヘキサン環が、メチレン鎖を介して２つのウレタン結合と結合している場合、３−メチレン−３,５,５-トリメチルシクロヘキサン環が各ウレタン結合と結合していることとなり、トリシクロデカン環が、メチレン鎖を介して２つのウレタン結合と結合している場合、ジメチレントリシクロデカン環が各ウレタン結合と結合していることとなる。
【００２１】
上記３−メチレン−３,５,５-トリメチルシクロヘキサン環およびジメチレントリシクロデカン環は好ましい環構造であり、当該環構造を高分子鎖に含む保護フィルムにおいて、低透湿性および表面硬度が好適に発現される。
【００２２】
繰り返し単位の主鎖には、飽和環状脂肪族基以外に、炭素数５〜１０の飽和脂肪族鎖が含まれることが好ましい。飽和脂肪族鎖の炭素数が５以上であることにより、鎖長が長く、屈曲性を有する飽和脂肪族鎖によって繰り返し単位に柔軟性が付与され、保護フィルムの脆性が低減される。一方、炭素数が１０以下であることにより、保護フィルムにおける透湿度の増加を抑制できる。飽和脂肪族鎖は直鎖構造であってもよく、分鎖構造であってもよい。上記飽和脂肪族鎖は、例えば、ウレタン結合、または、エステル結合を介した構造にて繰り返し単位の一部を構成している。
【００２３】
上記直鎖構造の一例としては、−（ＣＨ２）ｎ１−（ｎ１は５〜１０の整数）が挙げられ、特に、−（ＣＨ２）５−であることが好ましい。一方、分鎖構造としては、上記直鎖構造の少なくとも１つの炭素上の水素が、メチル基、エチル基、プロピル基、ブチル基、ペンチル基などによって置換された構造が例示される。
【００２４】
上記繰り返し単位の一例として、飽和環状脂肪族基Ｒ１を含む下記構造Ａ、および、飽和環状脂肪族基Ｒ３を含む下記構造Ｃを含む構造を例示できる。
−ＣＯ−ＮＨ−Ｒ１−ＮＨ−ＣＯ−・・・（構造Ａ）
−Ｏ−Ｒ３−Ｏ−・・・（構造Ｃ）
【００２５】
当該繰り返し単位は、例えば、Ｒ１を含むジイソシアネート、Ｒ３を含むジオール、および、メタクリレートを用いて得たウレタンメタクリレートから得ることができ、容易に製造可能である。一例として、上記構造Ａ、および構造Ｃの割合は、ｍ＋１：ｍ、または、ｍ：ｍ＋１とすることができ、上記ｍは１〜４の整数を示す。
【００２６】
また、上記繰り返し単位は、さらに、下記飽和脂肪族鎖Ｒ２を含んでいてもよい。
−Ｏ−Ｒ２−ＣＯ−・・・（構造Ｂ）
【００２７】
当該繰り返し単位は、例えば、Ｒ１を含むジイソシアネート、Ｒ２を含むエステル（任意に使用される）、Ｒ３を含むジオールに加えて、メタクリレート、または、メタクリル基を有するイソシアネートを用いて得ることができ、容易に製造可能である。一例として、上記構造Ａ、構造Ｂおよび構造Ｃの割合は、ｍ＋１：ｍ（ｒ＋ｓ）：ｍ、ｍ＋１：ｋ＋ｎ：ｍ、ｍ：ｍ（ｒ＋ｓ）：ｍ＋１、ｍ：ｋ＋ｎ：ｍ＋１とすることができる。上記ｍは１〜４の整数を示し、ｒおよびｓはそれぞれ０〜２の整数を示し、かつ、ｒとｓとの和は１〜２であり、ｋは０〜２の整数を示し、ｎは０〜２の整数を示す。
【００２８】
上述した飽和環状脂肪族基および飽和脂肪族鎖を有する繰り返し単位の具体例を以下に示す。一般式（１）に示すように、メタクリレート由来の構造とは、メタクリレート構造（Ｈ２Ｃ＝Ｃ（ＣＨ３）−ＣＯ２−）の炭素−炭素２重結合が開裂して単結合となった構造である。
【化２】
2016043239.tif 000003
（一般式（１）中、Ｒ１は飽和環状脂肪族基を示し、Ｒ２は炭素数５〜１０の直鎖または分鎖構造を含む飽和脂肪族鎖を示し、Ｒ３は、Ｒ１と異なる飽和環状脂肪族基を示し、Ｒ４は、水素原子、メチル基またはエチル基を示し、ｍは１〜４の整数を示し、ｒおよびｓはそれぞれ０〜２の整数を示し、かつ、ｒとｓとの和は１〜２であり、ｘは０〜３の整数を示す）
【００２９】
上記一般式（１）中のｍが１〜４の整数であることにより、保護フィルムの透湿度をより低減でき、さらに、表面硬度がより高められる。ｍは１または２であることがより好ましく、さらに好ましくは１である。後述する一般式（２）、（３）および（４）においても同様である。
【００３０】
上記一般式（１）において、Ｒ１が、３−メチレン−３,５,５-トリメチルシクロヘキサン環であり、Ｒ２が−（ＣＨ２）５−であり、Ｒ３がジメチレントリシクロデカン環であり、Ｒ４が水素原子であり、ｒおよびｓが１であり、ｘが１である好適な構造を以下に示す。
【化３】
2016043239.tif 000004
【００３１】
繰り返し単位の他の具体例を以下に示す。
【化４】
2016043239.tif 000005
（一般式（２）中、Ｒ１は飽和環状脂肪族基を示し、Ｒ２は炭素数５〜１０の直鎖または分鎖構造を含む飽和脂肪族鎖を示し、Ｒ３は、Ｒ１と異なる飽和環状脂肪族基を示し、Ｒ４は、水素原子、メチル基またはエチル基を示し、ｍは１〜４の整数を示し、ｋは０〜２の整数を示し、ｎは０〜２の整数を示し、ｘは０〜３の整数を示す）
【００３２】
上記一般式（２）において、Ｒ１が、３−メチレン−３,５,５-トリメチルシクロヘキサン環であり、Ｒ２が−（ＣＨ２）５−であり、Ｒ３がジメチレントリシクロデカン環であり、Ｒ４が水素原子であり、ｋおよびｎが１であり、ｘが１である好適な繰り返し単位を以下に示す。
【化５】
2016043239.tif 000006
【００３３】
また、繰り返し単位の他の具体例を以下に示す。
【化６】
2016043239.tif 000007
（一般式（３）中、Ｒ１は飽和環状脂肪族基を示し、Ｒ２は炭素数５〜１０の直鎖または分鎖構造を含む飽和脂肪族鎖を示し、Ｒ３は、Ｒ１と異なる飽和環状脂肪族基を示し、Ｒ４は、水素原子、メチル基またはエチル基を示し、ｍは１〜４の整数を示し、ｒおよびｓはそれぞれ０〜２の整数を示し、かつ、ｒとｓとの和は１〜２であり、ｘは０〜３の整数を示す）
【００３４】
上記一般式（３）において、Ｒ１が、３−メチレン−３,５,５-トリメチルシクロヘキサン環であり、Ｒ２が−（ＣＨ２）５−であり、Ｒ３がジメチレントリシクロデカン環であり、Ｒ４が水素原子であり、ｒおよびｓが１であり、ｘが１である好適な繰り返し単位を以下に示す。
【化７】
2016043239.tif 000008
【００３５】
繰り返し単位の他の具体例を以下に示す。
【化８】
2016043239.tif 000009
（一般式（４）中、Ｒ１は飽和環状脂肪族基を示し、Ｒ２は炭素数５〜１０の直鎖または分鎖構造を含む飽和脂肪族鎖を示し、Ｒ３は、Ｒ１と異なる飽和環状脂肪族基を示し、Ｒ４は、水素原子、メチル基またはエチル基を示し、ｍは１〜４の整数を示し、ｋは０〜２の整数を示し、ｎは０〜２の整数を示し、ｘは０〜３の整数を示す）
【００３６】
上記一般式（４）において、Ｒ１が、３−メチレン−３,５,５-トリメチルシクロヘキサン環であり、Ｒ２が−（ＣＨ２）５−であり、Ｒ３がジメチレントリシクロデカン環であり、Ｒ４が水素原子であり、ｋおよびｎが１であり、ｘが１である好適な繰り返し単位を以下に示す。
【化９】
2016043239.tif 000010
【００３７】
なお、上記一般式（１ａ）、一般式（２ａ）、一般式（３ａ）および一般式（４ａ）で表される構造の異性体も本発明に係る繰り返し単位に含まれる。さらに、上記繰り返し単位は必ずしもひとつの構造に決定されるとは限らない。すなわち、例えば一般式（１）の繰り返し単位、および、当該繰り返し単位に隣り合う繰り返し単位において、一方のｍが１であったとしても、他方のｍは１に限定されるものでは無く、１〜４のいずれであってもよい。これは、その他の一般式（後述の一般式を含む）におけるｒ、ｓ、ｘ、ｋ、ｎ、ｙ、ｚ、ｐについても同様である。
【００３８】
本発明に係る保護フィルムが、どのような構造の高分子鎖によって形成されているかは、熱分解ＧＣ−ＭＳおよびＦＴ−ＩＲによって保護フィルムを分析することによって判断可能である。特に、熱分解ＧＣ−ＭＳは、保護フィルムに含まれる単量体単位をモノマー成分として検知できるため有用である。
【００３９】
次に、本発明の保護フィルムのうち共重合体に関する形態について説明する。本形態に係る保護フィルムは、ブロックＡである上記繰り返し単位と、１種類の飽和環状脂肪族基を有する２官能性の（メタ）アクリレート由来の構造を含んでなるブロックＢと、を含有した共重合体によって構成されている。換言すると、共重合体に係る保護フィルムは、複数種類の飽和環状脂肪族基を有する２官能性のウレタンメタクリレート単量体単位を含んでなるブロックＡ（繰り返し単位）と、１種類の飽和環状脂肪族基を有する２官能性の（メタ）アクリレート単量体単位を含んでなるブロックＢとを含有した共重合体を含んでなる、といえる。
【００４０】
ブロックＡである繰り返し単位については、上述した通りである。ブロックＢは、１種類の飽和環状脂肪族基を有する２官能性の（メタ）アクリレート単量体単位を含んでなる。このブロックＢは（メタ）アクリレート単量体単位を含み、ウレタン結合を含まない。ブロックＡのメタクリレート由来の部位は、他のブロックＡ、またはブロックＢのアクリレート由来の部位と結合している（−ブロックＡ−ブロックＡ−、または、−ブロックＡ−ブロックＢ−）。
【００４１】
ブロックＢにおける（メタ）アクリレート部位の−ＣＯ−Ｏ−は、ウレタン（メタ）アクリレート部位の非直線構造である−ＣＯ−ＮＨ−よりも直線的であり、屈曲性が低い。また、ブロックＢは、１種類の飽和環状脂肪族基しか有しないため、ブロックＡよりも直線的な構造であり、剛性が高い。ブロックＡのみを含有した重合体を含有する保護フィルムは、薄層の状態であっても透湿度が低く、高い表面硬度を有するが、剛性が高いブロックＢを併用することで表面硬度をより高め、吸湿脱湿に起因する偏光フィルムの伸縮を抑制できる保護フィルムを提供できる。
【００４２】
ブロックＢに係る上記２官能性の（メタ）アクリレート単量体単位は、１種類の飽和環状脂肪族基を有している。飽和環状脂肪族基としては、特に限定されるものではないが、分子量に起因する透湿度の低下効果を得る観点から、５員環以上の飽和環状脂肪族基であることが好ましい。員環数の上限は特に限定されないが、ブロックＢの原料となるモノマーの合成し易さから、例えば、１５員環以下であり、好ましくは１０員環以下である。上記員環数とは、飽和環状脂肪族基が複数の環状構造を有する場合、最大の環状構造の員環数を表すものとし、飽和環状脂肪族基が、ビシクロ環、またはトリシクロ環を有する場合、橋頭炭素を結ぶ橋の炭素を除いた環状構造の員環数を意味する。例えば、トリシクロデカン環の場合、員環数は９である。
【００４３】
飽和環状脂肪族基の環状構造の主鎖は、炭素原子のみによって形成されていてもよいし、炭素原子に加え、酸素原子および／または窒素原子によって形成されていてもよい。また、上記環状構造の炭素原子には、炭素数１〜１０の直鎖および／または分鎖構造が付加していてもよい。
【００４４】
上記飽和環状脂肪族基の一例としては、トリシクロデカン環、３,５,５-トリメチルシクロヘキサン環、アダマンタン環などが挙げられる。上記飽和環状脂肪族基は、（メタ）アクリレート由来の構造と飽和脂肪族鎖を介して結合していてもよく、飽和脂肪族鎖の炭素数を変更することで、繰り返し単位の剛性を好適に調整できる。飽和脂肪族鎖としては、直鎖構造および分鎖構造があり、直鎖構造の一例としては、−（ＣＨ２）ｎ−（ｎは１〜１０の整数である）が挙げられ、共重合体の屈曲性を低下させ、剛性を高める観点から、特に、−（ＣＨ２）−または−（ＣＨ２）２−であることが好ましい。また、ブロックＢが直鎖構造を有さない構造の場合も、剛性が高まる（上記、ｎが０）。一方、分鎖構造としては、上記直鎖構造の少なくとも１つの炭素上の水素が、メチル基、エチル基、プロピル基、ブチル基、ペンチル基などによって置換された構造が例示される。
【００４５】
上述した３,５,５-トリメチルシクロヘキサン環が、メチレン鎖を介して２つの（メタ）アクリレート由来の構造と結合している場合、３−メチレン−３,５,５-トリメチルシクロヘキサン環が各（メタ）アクリレート由来の構造と結合していることとなり、トリシクロデカン環が、メチレン鎖を介して２つの（メタ）アクリレート由来の構造と結合している場合、ジメチレントリシクロデカン環が各（メタ）アクリレート由来の構造と結合していることとなる。
【００４６】
上記ジメチレントリシクロデカン環は好ましい環構造であり、当該環構造を高分子鎖に含む保護フィルムにおいて、低透湿性および表面硬度が好適に発現される。
【００４７】
上述した飽和環状脂肪族基および飽和脂肪族鎖を有するブロックＢの具体例を以下に示す。ブロックＢは、両末端に（メタ）アクリレート由来の構造を有し、（メタ）アクリレート由来の構造は、他のブロックＢと、またはブロックＡと結合している（−ブロックＢ−ブロックＢ−、または、−ブロックＢ−ブロックＡ−）。一般式（５）に示すように、アクリレート由来の部位とは、アクリレート構造Ｈ２Ｃ＝ＨＣ−ＣＯ２−の炭素−炭素２重結合が開裂して１重結合となった構造である（メタクリレート構造も同様）。
【化１０】
2016043239.tif 000011
（一般式（５）中、Ｒ５は飽和環状脂肪族基を示し、Ｒ６は水素原子またはメチル基を示し、ｙおよびｚは、０〜２の整数である）
【００４８】
上記一般式（５）において、Ｒ５が、トリシクロデカン環であり、ｙおよびｚが１である好適な構造を以下に示す。
【化１１】
2016043239.tif 000012
【００４９】
共重合体におけるブロックＡとブロックＢとの質量比は、特に限定されないが、ブロックＢに起因する保護フィルムの引張弾性率の程度を好適なものとすべく、ブロックＡ：ブロックＢ＝７０：３０〜１５：８５であることが好ましく、６０：４０〜１５：８５であることがより好ましく、５０：５０〜１５：８５であることが特に好ましい。
【００５０】
また、本発明に係る保護フィルム中の共重合体の割合は、保護フィルムの透湿度を低下させ、表面硬度を高める観点から高いことが望ましく、保護フィルムの総質量に対し、７０質量％以上、９９．５質量％以下であることが好ましく、８０質量％以上、９９．５質量％以下であることがより好ましい。
【００５１】
保護フィルムには、保護フィルムの成膜性、表面硬度、低透湿度を損なわなければ、紫外線吸収剤、レベリング剤や帯電防止剤、チオール等、各種添加剤を含有させてもよい。これにより、保護フィルムに紫外線吸収特性、剥離特性、帯電防止特性、柔軟性を付与することが可能である。
【００５２】
紫外線吸収剤としては、公知のものを使用でき、例えば、２−ヒドロキシ−４−オクトキシベンゾフェノン、２−ヒドロキシ−４−メトキシ−５−スルフォベンゾフェノン等のベンゾフェノン系、２−（２’−ヒドロキシ−５−メチルフェニル）ベンゾトリアゾール等のベンゾトリアゾール系、フェニルサルシレート、ｐ−ｔ−ブチルフェニルサルシレート等のヒンダートアミン系等が挙げられる。レベリング剤、帯電防止剤、チオールについても公知のものを使用可能である。
【００５３】
本発明に係る保護フィルムは薄膜に形成されるため、例えば、膜厚の上限値は、４０μｍであり、より好ましくは３０μｍである。下限値は特に限定されないが、低透湿度を確実に担保する観点から５μｍであることが好ましく、１０μｍであることがより好ましい。
【００５４】
本発明に係る保護フィルムの透湿度は低い値となっており、３０μｍの薄層の状態（３０μｍ以下の厚さ）で１５０ｇ／（ｍ２・２４時）以下であることが好ましく、８０ｇ／（ｍ２・２４時）以下であることがより好ましく、さらに好ましくは７０ｇ／（ｍ２・２４時）以下であり、最も好ましくは６０ｇ／（ｍ２・２４時）以下である。透湿度の下限値は特に限定されないが、例えば、１５ｇ／（ｍ２・２４時）以上である。
【００５５】
本発明に係る保護フィルムは高い表面硬度を有する。高い表面硬度とは、保護フィルム単体で、ある程度以上の硬度を有していることを意味し、１つの判断基準として、保護フィルムの鉛筆硬度がＦ以上であれば、保護フィルムは高い表面硬度を有するものとする。
【００５６】
《フィルム積層体》
次に、フィルム積層体について説明する。本発明に係るフィルム積層体は、上記保護フィルムの少なくとも片面に、
（１）上記保護フィルムを支持するフィルム基材、
（２）耐擦傷性を有するハードコート層、
（３）光を散乱させる防眩層、および、
（４）上記保護フィルム上に備えられた高屈折率層と、上記高屈折率層に備えられた低屈折率層とで構成された反射防止層、の何れかを備えるものである。もちろん、上記フィルム積層体は、保護フィルムの両面に任意の上記（１）〜（４）を備えていてもよい。すなわち、両面に同種の層（例えば、保護フィルムの表面に（１）、裏面に（１））または異種の層（例えば、保護フィルムの表面に（１）、裏面に（２）、または、表面に（２）、裏面に（３））を備えていてもよい。さらには、（１）〜（４）には他の（１）〜（４）の層が備えられており、積層構造であってもよい。また、フィルム積層体としての表面硬度の向上のため、（２）の層を含むことが好ましい。以下、（１）〜（４）について説明する。なお、本発明の効果を阻害しない範囲において、公知のその他の層を設けても良い。
【００５７】
〔フィルム基材〕
本発明に係る保護フィルムは、他のフィルムと積層された状態で一体的に取り扱うことができる。また、ロールコーティング法、グラビアコーティング法等のコーティング法によって、保護フィルムをフィルム基材上に形成することでフィルム積層体を製造する場合、フィルム基材をフィルム積層体の一部としてそのまま利用することもできる。
【００５８】
フィルム基材は保護フィルムを支持する役割を担い、最終的には剥離して除去するため保護フィルムを積層する側に離型層を有することが好ましい。なお、フィルム基材が離型層を介して機能層を備えている場合、保護フィルムの機能層側にフィルム基材を貼合した後、フィルム基材を剥離して除去すると、通常、機能層はフィルム基材側に残らず、保護フィルム側に転写される。
【００５９】
通常、保護フィルムと偏光フィルムとを紫外線硬化型接着剤にて貼合することから、フィルム基材が紫外線照射を妨げないよう、紫外線吸収能を有しないことが好ましい。さらには、偏光板に他のフィルムを設け、表示装置まで加工する各種製造工程において光学特性を検査することもあり、偏光板の基本構成である、偏光フィルムおよび保護フィルムの光学特性測定への影響を最小限とすることができるよう、フィルム基材は透明性を有することが好ましい。このような観点から、フィルム基材として、離型層を有するポリエステルフィルム基材が好ましく用いられる。
【００６０】
上記ポリエステルフィルム基材は、上述したように離型層を有していてもよいし、離型層以外にさらに他の機能層が形成されていてもよい。機能層としては、ハードコート層（ＨＣ層）、防眩層（ＡＧ層）、反射防止層（ＬＲ層）が挙げられる。これらの層は、ポリエステルフィルムの離型層上に形成され、保護フィルムに積層された後、離型層からポリエステル基材を剥離することで、各機能層と保護フィルムとが積層されたフィルム積層体が容易に得られる。
なお、機能層の形成順序は特に限定されず、ポリエステルフィルム基材の離型層上に保護フィルムを形成した後、保護フィルム上に機能層を形成してもよい。いずれの方法であっても、フィルム積層体を得ることが可能である。
【００６１】
〔ハードコート層〕
ハードコート層はハードコート性（耐擦傷性）を有する。本発明におけるハードコート性とは、ＪＩＳ  Ｋ５６００：１９９９に準拠し、荷重５００ｇ、速度１ｍｍ／ｓの条件下での鉛筆法による引っかき硬度が２Ｈ以上である。
【００６２】
ハードコート層を構成する樹脂成分としては、電離放射線硬化型樹脂が簡易な加工操作で効率よく硬化することができるため好適であり、硬化後に、十分な強度を持ち、透明性を有する被膜を与える電離放射線硬化型樹脂を特に制限なく使用できる。
【００６３】
電離放射線硬化型樹脂としては、アクリロイル基、メタクリロイル基、アクリロイルオキシ基、メタクリロイルオキシ基等のラジカル重合性官能基や、エポキシ基、ビニルエーテル基、オキセタン基等のカチオン重合性官能基を有するモノマー、オリゴマー、プレポリマー、ポリマーを単独で、または適宜混合した組成物が用いられる。モノマーの例としては、アクリル酸メチル、メチルメタクリレート、メトキシポリエチレンメタクリレート、シクロヘキシルメタクリレート、フェノキシエチルメタクリレート、エチレングリコールジメタクリレート、ジペンタエリスリトールヘキサアクリレート、トリメチロールプロパントリメタクリレート、ペンタエリスリトールトリアクリレート等を挙げることができる。オリゴマー、プレポリマーとしては、ポリエステルアクリレート、ポリウレタンアクリレート、多官能ウレタンアクリレート、エポキシアクリレート、ポリエーテルアクリレート、アルキットアクリレート、メラミンアクリレート、シリコーンアクリレート等のアクリレート化合物、不飽和ポリエステル、テトラメチレングリコールジグリシジルエーテル、プロピレングリコールジグリシジルエーテル、ネオペンチルグリコールジグリシジルエーテル、ビスフェノールＡジグリシジルエーテルや各種脂環式エポキシ等のエポキシ系化合物、３−エチル−３−ヒドロキシメチルオキセタン、１，４−ビス｛［（３−エチル−３−オキセタニル）メトキシ］メチル｝ベンゼン、ジ［１−エチル（３−オキセタニル）］メチルエーテル等のオキセタン化合物を挙げることができる。ポリマーとしては、ポリアクリレート、ポリウレタンアクリレート、ポリエステルアクリレート等を挙げることができる。これらは単独、もしくは複数混合して使用することができる。これら電離放射線硬化型樹脂の中で、特に官能基数が３個以上の多官能モノマーは、硬化速度が上がることや硬化物の硬度が向上させることができる。さらに、多官能ウレタンアクリレートを使用することにより、硬化物の硬度や柔軟性などを付与することができる。
【００６４】
電離放射線硬化型樹脂は、そのままで電離放射線照射により硬化可能であるが、紫外線照射による硬化を行う場合は、光重合開始剤の添加が必要である。光重合開始剤としては、アセトフェノン系、ベンゾフェノン系、チオキサントン系、ベンゾイン、ベンゾインメチルエーテル等のラジカル重合開始剤、芳香族ジアゾニウム塩、芳香族スルホニウム塩、芳香族ヨードニウム塩、メタロセン化合物等のカチオン重合開始剤を単独または適宜組み合わせて使用することができる。
【００６５】
ハードコート層の膜厚はハードコート性が発揮されれば特に制限されないが、概して、２μｍ以上、１０μｍ以下である。
【００６６】
ハードコート性以外の機能を付与するために、上記ハードコート層には各種添加剤を添加することができる。例として、ポリエステルフィルム基材から剥離する際の離型性を向上させるために添加するフッ素系またはシリコーン系のレベリング剤や、剥離時の剥離帯電による埃付着などを防止するために添加する、電子共役系、金属酸化物系またはイオン系の帯電防止剤などを、必要とされる機能に応じて適宜選択して使用してもよい。添加剤を使用できる点は、下記防眩層および低屈折率層についても同様である。
【００６７】
〔防眩層〕
防眩層は、光を散乱させる防眩機能を有し、外部ヘイズおよび／または内部ヘイズによって防眩機能を実現するものであり、防眩層は、表面に凹凸が形成されているか、内部に透光性微粒子を含有している、または、その両方である。
【００６８】
防眩層の表面の凹凸を形成する方法に特に制限はないが、凹凸が形成されたポリエステルフィルム基材の上に、電離放射線硬化型樹脂を塗布し、塗布後、硬化する方法が、凹凸の形状をコントロールし易いことから好ましい。
【００６９】
防眩層のポリエステル基材側の表面凹凸の形状は、求められる防眩性によって決定される。より好適な凹凸の形状は粗さパラメータＲａによって規定することが可能であり、Ｒａ：０．０１μｍ以上、Ｓｍ：５０μｍ〜５００μｍ、平均傾斜角：０．１°〜３．０°であることがより好ましい。
【００７０】
防眩層の厚さについては特に制限はないが、薄すぎると支持体側に形成される凹凸の形状が、担持体側に形成される凹凸にも残ることとなり、ギラツキ防止の点で好ましくない。一方、厚すぎる場合には樹脂の硬化収縮によるカールやクラックが発生するため、ハンドリングの点で好ましくないことから、１〜１２μｍの範囲であることが好ましい。
【００７１】
一方、内部ヘイズを生ずるため、電離放射線硬化型樹脂中に添加する透光性微粒子としては、例えば、アクリル樹脂、ポリスチレン樹脂、スチレン−アクリル共重合体、ナイロン樹脂、シリコーン樹脂、メラミン樹脂、ポリエーテルスルホン樹脂等の有機樹脂微粒子、シリカ等の無機微粒子を使用することができる。ここで、透光性微粒子は、樹脂成分との屈折率差が０．０４以下であることが好適であり、０．０１以下であることがより好適である。樹脂成分との屈折率差が大きいと、防眩層中にて内部散乱が生じ、コントラストが低下することとなるため好ましくない。
【００７２】
防眩層の膜厚は防眩性が発揮されれば特に制限されないが、概して２μｍ以上、１０μｍ以下である。なお、上記防眩層は防眩性に加え、ハードコート性を兼ね備えることも可能であり、この場合、使用する樹脂成分を調整することでハードコート性が付与される。
【００７３】
〔反射防止層〕
反射防止層は、低屈折率層と高屈折率層とから構成される。低屈折率層とは、隣接する高屈折率層（例えば、ハードコート層、防眩層、または、保護フィルム）よりも屈折率が低い層であり、高屈折率層と積層された状態で低屈折率層側からの光の反射防止に寄与する。なお、ここで高屈折率、低屈折率というのは絶対的な屈折率を規定するものではなく、２つの層の屈折率を相対的に比較して高い、または、低いと規定しているのであり、両者が下記式１の関係を有する時に最も反射率が低くなるとされている。
【００７４】
ｎ２＝（ｎ１）１／２・・・（式１）
（ｎ１は高屈折率層の屈折率、ｎ２は低屈折率層の屈折率）
【００７５】
好適に反射防止機能が発揮されるために、低屈折率層の屈折率は１．４５以下であることが好ましい。これらの特徴を有する材料としては、例えばＬｉＦ（屈折率ｎ＝１．４）、ＭｇＦ２（ｎ＝１．４）、３ＮａＦ・ＡｌＦ３（ｎ＝１．４）、ＡｌＦ３（ｎ＝１．４）、Ｎａ３ＡｌＦ６（ｎ＝１．３３）等の無機材料を微粒子化し、アクリル系樹脂やエポキシ系樹脂等に含有させた無機系低反射材料、フッ素系、シリコーン系の有機化合物、熱可塑性樹脂、熱硬化型樹脂、放射線硬化型樹脂等の有機低反射材料を挙げることができる。その中で、特に、フッ素系の含フッ素材料が防汚性に優れるため、低屈折率層が表面となった際の汚れ防止の点において好ましい。
【００７６】
上記含フッ素材料としては、有機溶剤に溶解し、その取り扱いが容易であるフッ化ビニリデン系共重合体や、フルオロオレフィン／炭化水素共重合体、含フッ素エポキシ樹脂、含フッ素エポキシアクリレート、含フッ素シリコーン、含フッ素アルコキシシラン、含フッ素ポリシロキサン等を挙げることができる。これらは単独でも複数組み合わせて使用することも可能である。含フッ素ポリシロキサンは、加水分解性シラン化合物および／またはその加水分解物と硬化促進剤とを少なくとも含有する混合物が硬化したものであり、加水分解性シラン化合物として、皮膜形成剤および帯電防止剤としての機能を有するカチオン変性シラン化合物を含有させることもできる。
【００７７】
低屈折率層の膜厚は、高屈折率層との関係で反射防止機能が発揮されれば特に制限されないが、概して、０．０５μｍ以上、０．２μｍ以下であり、高屈折率層の膜厚は、概して、０．０５μｍ以上、１０μｍ以下であることが好ましい。上記低屈折率層は高屈折率層との関係で反射防止機能を発揮するが、原料選定により、ハードコート性を兼ね備えることも可能である。また、高屈折率層は、原料選定により、ハードコート性を有していてもよいし、さらに防眩性を備えていてもよい。同様に、それぞれの層は他の機能を兼ね備えることができる。
【００７８】
《偏光板》
次に、本発明の保護フィルムを備える偏光板について説明する。本発明に係る偏光板は、偏光フィルムの少なくとも片面に、上記保護フィルム（保護フィルムを備える積層体を含む）を備えるものである。
【００７９】
偏光フィルムは、ポリビニルアルコール系樹脂（ＰＶＡ樹脂）からなり、偏光フィルムに入射する光のうち、ある方向の振動面を有する光を透過し、それと直交する振動面を有する光を吸収する性質を有するフィルムであり、典型的には、ＰＶＡ樹脂に二色性色素が吸着配向している。偏光フィルムを構成するＰＶＡ樹脂は、ポリ酢酸ビニル系樹脂をケン化することにより得られる。ＰＶＡ樹脂の原料となるポリ酢酸ビニル系樹脂は、酢酸ビニルの単独重合体であるポリ酢酸ビニルの他、酢酸ビニルおよびこれと共重合可能な他の単量体との共重合体であってもよい。上記ＰＶＡ樹脂からなるフィルムに、一軸延伸、二色性色素による染色、および染色後のホウ酸架橋処理を施すことによって、偏光フィルムを製造できる。二色性色素としては、ヨウ素や二色性の有機染料が用いられる。一軸延伸は、二色性色素による染色の前に行なってもよいし、二色性色素による染色と同時に行なってもよいし、二色性色素による染色の後、たとえばホウ酸架橋処理中に行なってもよい。かくして製造され、二色性色素が吸着配向しているＰＶＡ樹脂からなる偏光フィルムが、偏光板の構成材料の一つとなる。
【００８０】
偏光フィルムと保護フィルムとの貼合には、好ましくは紫外線硬化型接着剤が用いられる。紫外線硬化型接着剤は、液状の塗布可能な状態で供給される限りにおいて、従来から偏光板の製造に使用されている公知のものを使用できるが、耐候性や重合性などの観点から、カチオン重合性の化合物、たとえば、エポキシ化合物を紫外線硬化性成分の一つとして含有するものが好ましい。
【００８１】
紫外線硬化型接着剤には、エポキシ化合物を代表例とするカチオン重合性化合物のほか、重合開始剤、特に紫外線の照射によりカチオン種またはルイス酸を発生し、カチオン重合性化合物の重合を開始させるための光カチオン重合開始剤が配合される。さらに、加熱によって重合を開始させる熱カチオン重合開始剤、その他、光増感剤などの各種添加剤が配合されていてもよい。
【００８２】
本発明に係る偏光板は、少なくとも一方の面に上記保護フィルムを備えており、偏光板の両面に保護フィルムを備える構成が含まれる。当該保護フィルムは、薄層であっても低透湿度であるため、高温高湿環境下であっても、偏光フィルムが吸湿し難く、偏光フィルムの伸縮が抑制される。
【００８３】
《保護フィルムおよびフィルム積層体の製造方法》
［保護フィルム形成工程］
本発明に係る保護フィルムの製造方法は、上記保護フィルムを製造できれば特に限定されないが、一例として、以下の工程（Ａ１）および（Ａ２）を含む保護フィルム形成工程を含む方法が挙げられる。
工程（Ａ１）：エネルギー線硬化型組成物を、フィルム基材上、または、フィルム基材の離型層上に塗布する。
工程（Ａ２）：塗布後、上記エネルギー線硬化型組成物を硬化させて保護フィルムを形成する。
【００８４】
エネルギー線硬化型組成物は、必須成分としてウレタンメタクリレートを含んでいる。モノマーである上記ウレタンメタクリレートは、保護フィルムの原料であり、当該モノマーが重合することで上記《保護フィルム》にて述べた繰り返し単位が形成される。
他の実施形態では、保護フィルムの原料として、上記エネルギー線硬化型組成物は、上記繰り返し単位（ブロックＡ）を生じるウレタンメタクリレート、およびブロックＢを生じる（メタ）アクリレートを含む。これらのモノマーが共重合することで上記《保護フィルム》にて述べた共重合体が形成される。
【００８５】
上記ウレタンメタクリレートは、両末端のメタクリレート由来の構造がメタクリレート基である点で上記繰り返し単位と異なっているが、モノマーが複数種類または１種類の飽和環状脂肪族基を有する点など、両末端以外の構造は共通し、メタクリレートについても同様である。飽和環状脂肪族基、および、飽和脂肪族鎖等の具体例については繰り返し単位（ブロックＡ）、およびブロックＢについての説明と共通するため、記載を省略する。
【００８６】
上記ウレタンメタクリレートの一例としては、飽和環状脂肪族基Ｒ１を有する下記構造Ａ、下記飽和脂肪族鎖Ｒ２を有する構造Ｂ（任意に含まれる）、および、飽和環状脂肪族基Ｒ３を有する下記構造Ｃを含む構造を例示できる。上記構造Ｂは任意成分である。
−ＣＯ−ＮＨ−Ｒ１−ＮＨ−ＣＯ−・・・（構造Ａ）
−Ｏ−Ｒ２−ＣＯ−・・・（構造Ｂ）
−Ｏ−Ｒ３−Ｏ−・・・（構造Ｃ）
【００８７】
当該ウレタンメタクリレートは、例えば、Ｒ１を含むジイソシアネート、Ｒ２を含むエステル（任意に使用される）、Ｒ３を含むジオールに加えて、メタクリレート、または、メタクリル基を有するイソシアネートを用いて得ることができ、容易に製造可能である。
一例として、上記構造Ａ、構造Ｂおよび構造Ｃの割合は、ｍ＋１：ｍ（ｒ＋ｓ）：ｍ、ｍ＋１：ｋ＋ｎ：ｍ、ｍ：ｍ（ｒ＋ｓ）：ｍ＋１、または、ｍ：ｋ＋ｎ：ｍ＋１とすることができる。上記ｍは１〜４の整数を示し、ｒおよびｓはそれぞれ０〜２の整数を示し、かつ、ｒとｓとの和は１〜２であり、ｋは０〜２の整数を示し、ｎは０〜２の整数を示す。
【００８８】
ウレタンメタクリレートを合成する手法は特に限定されないが、一例として、まず、２官能性の中間体を合成し、メタクリレートまたはメタクリル基を有するイソシアネートを中間体の両末端に合成する手法が挙げられる。
【００８９】
具体的に、上述した一般式（１）の繰り返し単位に対応するウレタンメタクリレートを合成する手法を例示すると、〔１〕Ｒ２を有するエステルと、Ｒ３を有するジオールとを、ｍ（ｒ＋ｓ）：ｍのモル比で反応させて、さらに、ｍ＋１モルのＲ１を有するジイソシアネートを反応させて、両末端に−Ｎ＝Ｃ＝Ｏ基を有する中間体を得る。〔２〕その後、１モルの上記中間体に対して、２モルのメタクリレートを反応させることで、下記一般式（８）で表されるウレタンメタクリレートが得られる。
【化１２】
2016043239.tif 000013
（一般式（８）中、Ｒ１は飽和環状脂肪族基を示し、Ｒ２は炭素数５〜１０の直鎖または分鎖構造を含む飽和脂肪族鎖を示し、Ｒ３は、Ｒ１と異なる飽和環状脂肪族基を示し、Ｒ４は、水素原子、メチル基またはエチル基を示し、ｍは１〜４の整数を示し、ｒおよびｓはそれぞれ０〜２の整数を示し、かつ、ｒとｓとの和は１〜２であり、ｘは０〜３の整数を示す）
【００９０】
一般式（２）の繰り返し単位に対応するウレタンメタクリレートを合成する手法を例示すると、〔１〕Ｒ１を有するジイソシアネートと、Ｒ３を有するジオールとをｍ＋１：ｍのモル比で反応させて、両末端に−Ｎ＝Ｃ＝Ｏ基を有する中間体を得る。〔２−１〕その後、１モルの上記中間体に対して、２モルのメタクリレートを反応させるか、〔２−２〕１モルの上記中間体に対して、ｋ＋ｎモルのＲ２を有するエステルを反応させた後、２モルのメタクリレートを反応させるか、〔２−３〕２モルのメタクリレートに対して、ｋ＋ｎモルのＲ２を有するエステルを反応させて得られたメタクリレートを、１モルの上記中間体に対して反応させる、何れかの手法によって一般式（９）で表される繰り返し単位に対応するウレタンメタクリレートが得られる。
【化１３】
2016043239.tif 000014
（一般式（９）中、Ｒ１は飽和環状脂肪族基を示し、Ｒ２は炭素数５〜１０の直鎖または分鎖構造を含む飽和脂肪族鎖を示し、Ｒ３は、Ｒ１と異なる飽和環状脂肪族基を示しＲ４は、水素原子、メチル基またはエチル基を示し、ｍは１〜４の整数を示し、ｋは０〜２の整数を示し、ｎは０〜２の整数を示し、ｘは０〜３の整数を示す）
【００９１】
一般式（３）の繰り返し単位に対応するウレタンメタクリレートを合成する手法を例示すると、〔１〕Ｒ１を有するジイソシアネートと、Ｒ２を有するエステルとを、ｍ：ｍ（ｒ＋ｓ）のモル比で反応させ、さらに、ｍ＋１モルのＲ３を有するジオールを反応させて、両末端に水酸基を有する中間体を得る。〔２〕その後、１モルの中間体に対して、２モルのメタクリル基を有するイソシアネートを反応させることで、一般式（１０）で表される繰り返し単位に対応するウレタンメタクリレートが得られる。
【化１４】
2016043239.tif 000015
（一般式（１０）中、Ｒ１は飽和環状脂肪族基を示し、Ｒ２は炭素数５〜１０の直鎖または分鎖構造を含む飽和脂肪族鎖を示し、Ｒ３は、Ｒ１と異なる飽和環状脂肪族基を示し、Ｒ４は、水素原子、メチル基またはエチル基を示し、ｍは１〜４の整数を示し、ｒおよびｓはそれぞれ０〜２の整数を示し、かつ、ｒとｓとの和は１〜２であり、ｘは０〜３の整数を示す）
【００９２】
一般式（４）の繰り返し単位に対応するウレタンメタクリレートを合成する手法を例示すると、〔１〕Ｒ１を有するジイソシアネートと、Ｒ３を有するジオールとをｍ：ｍ＋１のモル比で反応させて、両末端に水酸基を有する中間体を得る。〔２−１〕その後、１モルの上記中間体に対して、２モルのメタクリル基を有するイソシアネートを反応させるか、〔２−２〕１モルの上記中間体に対して、ｋ＋ｎモルのＲ２を有するエステルを反応させた後、２モルのメタクリル基を有するイソシアネートを反応させるか、〔２−３〕２モルのメタクリル基を有するイソシアネートに対して、ｋ＋ｎモルのＲ２を有するエステルを反応させて得られたウレタンメタクリレートを、１モルの上記中間体に対して反応させる、何れかの手法によって一般式（１１）で表される繰り返し単位に対応するウレタンメタクリレートが得られる。
【化１５】
2016043239.tif 000016
（一般式（１１）中、Ｒ１は飽和環状脂肪族基を示し、Ｒ２は炭素数５〜１０の直鎖または分鎖構造を含む飽和脂肪族鎖を示し、Ｒ３は、Ｒ１と異なる飽和環状脂肪族基を示し、Ｒ４は、水素原子、メチル基またはエチル基を示し、ｍは１〜４の整数を示し、ｋは０〜２の整数を示し、ｎは０〜２の整数を示し、ｘは０〜３の整数を示す）
【００９３】
ブロックＢを生じさせる代表的なモノマーの構造を以下に示す。
【化１６】
2016043239.tif 000017
（一般式（１２）中、Ｒ５は飽和環状脂肪族基を示し、Ｒ６は水素原子またはメチル基を示し、ｙおよびｚは、０〜２の整数である）
【００９４】
光重合開始剤としては、アセトフェノン系、ベンゾフェノン系、チオキサントン系、ベンゾイン、ベンゾインメチルエーテル等のラジカル重合開始剤、芳香族ジアゾニウム塩、芳香族スルホニウム塩、芳香族ヨードニウム塩、メタロセン化合物等のカチオン重合開始剤を単独または適宜組み合わせて使用することができる。
【００９５】
エネルギー線硬化型組成物に、《保護フィルム》にて上述した紫外線吸収剤、レベリング剤や帯電防止剤、チオール等、各種添加剤を添加してもよい。
【００９６】
エネルギー線硬化型組成物における、モノマー（繰り返し単位（ブロックＡ）を生じさせるモノマーおよびブロックＢを生じさせるモノマーの総量）、光重合開始剤および任意の各種添加剤（チオールを含む）の各割合は、各材料の種類によって異なり、一義的に規定することは困難であるが、一例として、モノマーの合計が５０質量％以上、９９質量％以下、光重合開始剤が０．５質量％以上、１０質量％以下、各種添加剤が０．０１質量％以上、５０質量％以下とすることができる。また、トルエンなどの有機溶剤をエネルギー線硬化型組成物に添加してもよい。
【００９７】
ブロックＡを生じさせるモノマーＡと、ブロックＢを生じさせるモノマーＢとの質量比は、ブロックＢに起因する保護フィルムの引張弾性率向上の程度を好適なものとすべく、モノマーＡ：モノマーＢ＝７０：３０〜１５：８５の範囲であることが好ましく、６０：４０〜１５：８５であることがさらに好ましく、５０：４０〜１５：８５であることが特に好ましい。
【００９８】
調製したエネルギー線硬化型組成物を、フィルム基材上、または、フィルム基材の離型層上に塗布するには、連続生産性を考えると、ロールコーティング法、グラビアコーティング法等のコーティング法を用いることが好ましい。当該コーティング法によって、薄層、例えば、５０μｍ以下、好ましくは３０μｍ以下の保護フィルムを形成するようエネルギー線硬化型組成物を塗布できる。
【００９９】
工程（Ａ２）における硬化は、紫外線照射装置から紫外線を照射することで行うことができる。用いる紫外線光源は特に限定されないが、波長４００ｎｍ以下に発光分布を有する、たとえば、低圧水銀灯、中圧水銀灯、高圧水銀灯、超高圧水銀灯、ケミカルランプ、ブラックライトランプ、マイクロウェーブ励起水銀灯、メタルハライドランプなどを用いることができる。エポキシ化合物を活性エネルギー線硬化性成分とする接着剤を用いる場合、一般的な重合開始剤が示す吸収波長を考慮すると、４００ｎｍ以下の光を多く有する高圧水銀灯またはメタルハライドランプが、紫外線光源として好ましく用いられる。
【０１００】
エネルギー線硬化型組成物を硬化することで、フィルム基材上、または、フィルム基材の離型層上に保護フィルムが形成され、フィルム基材に保護フィルムが積層されたフィルム積層体が得られる。さらに、フィルム積層体から保護フィルムを剥離することで単体の保護フィルムを得ることもできる。
【０１０１】
［機能層形成工程］
フィルム積層体の製造方法のバリエーションとして、保護フィルム形成工程（Ａ１）および（Ａ２）に加えて、機能層形成工程（Ｂ）を含む製造方法が挙げられる。機能層形成工程（Ｂ）では、フィルム基材上、または、フィルム基材の離型層上に、機能層の原料であるエネルギー線硬化型組成物を塗布し、硬化させてフィルム基材に機能層を形成する。上記の場合、保護フィルム形成工程（Ａ１）および（Ａ２）の前に、機能層形成工程（Ｂ）を行うが、変形例として、保護フィルム形成工程（Ａ１）および（Ａ２）の後に、機能層形成工程（Ｂ）を行ってもよい。この場合、フィルム基材／保護フィルム／機能層の順序で積層されたフィルム積層体が得られる。
【０１０２】
上記機能層としては特に限定されないが、上述したハードコート層、防眩層および反射防止層が挙げられる。機能層の原料であるエネルギー線硬化型組成物は、ハードコート層、防眩層、および反射防止層の説明にて上述した樹脂等を含む。また、メチルエチルケトン、シクロヘキサノン、メチルイソブチルケトン（ＭＩＢＫ）、イソプロピルアルコール（ＩＰＡ）、トルエンなどの有機溶剤が添加されていてもよい。
【０１０３】
以下、保護フィルム形成工程（Ａ１）および（Ａ２）の前に、機能層形成工程（Ｂ）を行う場合について説明するが、保護フィルム形成工程（Ａ１）および（Ａ２）の後に、機能層形成工程（Ｂ）を行う場合、フィルム基材上に形成した保護フィルム上に、以下の手法によって機能層を形成すればよい。
機能層の原料であるエネルギー線硬化型組成物を、フィルム基材上、または、フィルム基材の離型層上に塗布するには、連続生産性を考えると、ロールコーティング法、グラビアコーティング法等のコーティング法を用いることが好ましい。使用するエネルギー線硬化型組成物に応じて、任意に加熱を行った後、紫外線照射等によって架橋、硬化する方法を用いればよい。
【０１０４】
機能層形成工程にてフィルム基材に機能層を形成した場合、保護フィルム形成工程（Ａ１）において、ウレタンメタクリレートを含むエネルギー線硬化型組成物をフィルム基材の機能層側に塗布する。機能層が複数層である場合には、通常、最後に形成した機能層側に塗布する。
【０１０５】
凹凸が形成されたフィルム基材を用いた場合、当該フィルム基材に形成された機能層に凹凸が形成され、防眩性を有する防眩層として機能する。上記凹凸の形状は、求められる防眩性によって決定され、より好適な凹凸の形状は粗さパラメータＲａによって規定することが可能であり、Ｒａ：０．０１μｍ以上、Ｓｍ：５０μｍ〜５００μｍ、平均傾斜角：０．１°〜３．０°であることがより好ましい。
【０１０６】
機能層を形成する際、複数層を形成することもできる。例えば、複数のハードコート層を形成する場合、フィルム基材上、または、フィルム基材の離型層上に第１ハードコート層を形成し、第１ハードコート層上に第２ハードコート層を形成する。その後、工程（Ａ１）にて、第２ハードコート層側にウレタンメタクリレートを含むエネルギー線硬化型組成物を塗布する。上記第２ハードコート層に代えて、防眩層を形成してもよい。
【０１０７】
また、反射防止層を形成する場合、フィルム基材上、または、フィルム基材の離型層上に低屈折率層を形成し、上記低屈折率層上に高屈折率層を形成する。さらに、工程（Ａ１）にて高屈折率層側にウレタンメタクリレートを含むエネルギー線硬化型組成物を塗布する。これにより、フィルム基材、機能層、保護フィルムの順で積層されたフィルム積層体が得られる。
【０１０８】
《偏光板の製造方法》
本発明に係る偏光板は、偏光フィルムの少なくとも片面に本発明に係る保護フィルムを備える。本発明に係る偏光板の製造方法では、上記保護フィルムを偏光フィルムに貼合する点が重要であり、貼合手法は公知の手法を採用すればよく、特に限定されるものではない。
【０１０９】
保護フィルムとしては、保護フィルムを単独で使用してもよいが、取り扱い易さから、フィルム積層体、すなわち、フィルム基材と共に保護フィルムを使用することが好ましい。
【０１１０】
例えば、保護フィルム形成工程の後、または、機能層形成工程および保護フィルム形成工程後、保護フィルムを備えるフィルム積層体を得た後、上記フィルム積層体の保護フィルム側に偏光フィルムに貼合すれば、本発明に係る偏光板が得られる。
【０１１１】
偏光板の製造方法に係る工程をより具体的に説明する。下記工程（Ｃ１）〜（Ｃ４）は、保護フィルム形成工程の後、または、機能層形成工程および保護フィルム形成工程の後に実施される。
【０１１２】
（Ｃ１）フィルム積層体の保護フィルム側（または偏光フィルム）に紫外線硬化型接着剤を塗布する塗工工程、
（Ｃ２）塗工工程で塗布された紫外線硬化型接着剤面に偏光フィルム（またはフィルム積層体の保護フィルム側）を重ねて加圧する貼合工程、
（Ｃ３）偏光フィルムに紫外線硬化型接着剤を介して保護フィルムが貼合されたフィルム積層体に対して、紫外線照射装置から紫外線を照射することにより、紫外線硬化型接着剤を硬化させる硬化工程、
（Ｃ４）必要に応じて積層フィルムからフィルム基材（支持基材）を剥離除去する剥離工程。
【０１１３】
塗工工程（Ｃ１）では、偏光フィルムの貼合面となる、フィルム積層体の保護フィルム側に紫外線硬化型接着剤を塗布する（または、フィルム積層体の保護フィルム側に代えて、偏光フィルムに紫外線硬化型接着剤を塗布する）。ここで用いる塗工機としては、公知のものを適宜用いることができ、例えば、グラビアロールを用いる塗工機などが挙げられる。
【０１１４】
貼合工程（Ｃ２）では、塗工工程（Ｃ１）を経た後、フィルム積層体の接着剤塗布面に、偏光フィルムを重ねて加圧しながら貼合が行なわれる（塗工工程（Ｃ１）で偏光フィルムに紫外線硬化型接着剤を塗布した場合、紫外線硬化型接着剤面にフィルム積層体の保護フィルム側を重ねて加圧しながら貼合が行なわれる）。貼合工程での加圧には、公知の手段を用いることができるが、連続搬送しながらの加圧が可能であるという観点からは、一対のニップロールにより挟む方式が好ましく用いられ、加圧時の圧力は、一対のニップロールにより挟む場合の線圧で１５０〜５００Ｎ／ｃｍ程度とするのが好ましい。
【０１１５】
硬化工程（Ｃ３）では、偏光フィルムにフィルム積層体を貼合した後、紫外線照射装置から紫外線を照射し、紫外線硬化型接着剤を硬化させる。紫外線は、フィルム積層体越しに照射される。用いる紫外線光源は特に限定されないが、波長４００ｎｍ以下に発光分布を有する、たとえば、低圧水銀灯、中圧水銀灯、高圧水銀灯、超高圧水銀灯、ケミカルランプ、ブラックライトランプ、マイクロウェーブ励起水銀灯、メタルハライドランプなどを用いることができる。エポキシ化合物をエネルギー線硬化性成分とする接着剤を用いる場合、一般的な重合開始剤が示す吸収波長を考慮すると、４００ｎｍ以下の光を多く有する高圧水銀灯またはメタルハライドランプが、紫外線光源として好ましく用いられる。
【０１１６】
剥離工程（Ｃ４）は、必要に応じて適宜行われる工程であり、本工程により保護フィルム上に積層されているフィルム基材を剥離し、除去する（フィルム基材が複数層の場合、フィルム基材の一部を剥離して除去する）ことで、偏光板が得られる。偏光板をさらに加工する場合等において、保護フィルムの表面を後加工工程において保護しておきたい場合などは、これら加工の終了後にフィルム基材を剥離すればよい。
なお、保護フィルム形成工程の後、機能層形成工程を行うことでフィルム積層体を得た場合、すなわち、フィルム積層体が、フィルム基材／保護フィルム／機能層の構造を有する場合、（Ｃ１）塗布工程の前に、フィルム積層体からフィルム基材を剥離する必要があるため、（Ｃ４）剥離工程を行わずに偏光板が得られ、必要に応じて機能層側にカバーフィルムを貼り合わせる。
【実施例】
【０１１７】
以下、実施例および比較例に基づき、本発明を説明するが、本発明は実施例の内容に限定されるものではない。得られたフィルム積層体からポリエステルフィルム基材を剥離した保護フィルム（フィルム基材に機能層を形成した場合、保護フィルムおよび機能層）を測定対象とし、当該保護フィルムの透湿度および引張強度は以下の測定方法にて測定した。【０１１８】
〔膜厚〕
デジタルリニアゲージＤ−１０ＨＳおよびデジタルカウンタＣ−７ＨＳ（株式会社尾崎製作所製）を用いて、保護フィルム（または保護フィルム＋機能層）の膜厚を測定した。【０１１９】
〔透湿度〕
ＪＩＳ  Ｚ０２０８の透湿度試験法（カップ法）に準じて、保護フィルムに対し、温度４０℃、湿度９０％ＲＨの雰囲気中、試験片の面積１ｍ２あたりの２４時間に通過する水蒸気のグラム数を測定した。【０１２０】
〔鉛筆硬度評価〕
ＪＩＳ  Ｋ５６００：１９９９に準拠し、荷重５００ｇ、速度１ｍｍ／ｓの条件下での鉛筆法による引っかき硬度測定した。【０１２１】
〔製造例１〕
化合物１の合成：
トリシクロデカンジメタノール196.29g（1モル）とε-カプロラクトン228.29g（2モル）をフラスコに仕込み、120℃まで昇温し、触媒としてモノブチルスズオキシド50ppmを添加した。その後、窒素気流下で、残存したε-カプロラクトンがガスクロマトグラフィーで1%以下になるまで反応を行い、ジオール（１）を得た。【０１２２】
別のフラスコにイソホロンジイソシアネート444.58g（2モル）を仕込み、反応温度70℃で、ジオール（１）425.57g（1モル）を加え、残存したイソシアネート基が5.7%となった時点で2-ヒドロキシエチルメタクリレート260.28g（2モル）、ジブチルスズラウリレート0.35gを加え、残存したイソシアネート基が0.1%になるまで反応を行い、繰り返し単位（ブロックＡ）を生じさせるモノマーであるウレタンメタクリレート（化合物１）を得た。
化合物１は、一般式（１ａ）においてｍが１の繰り返し単位によって形成される保護フィルムの原料である。【０１２３】
〔製造例２〕
化合物２の合成：
トリシクロデカンジメタノール196.29g（1モル）とε-カプロラクトン228.29g（2モル）をフラスコに仕込み、120℃まで昇温し、触媒としてモノブチルスズオキシド50ppmを添加した。その後、窒素気流下で、残存したε-カプロラクトンがガスクロマトグラフィーで1%以下になるまで反応を行い、ジオール（１）を得た。【０１２４】
別のフラスコにイソホロンジイソシアネート444.58g（2モル）を仕込み、反応温度70℃で、ジオール（１）425.57g（1モル）を加え、残存したイソシアネート基が5.7%となった時点で2-ヒドロキシエチルアクリレート232.24g（2モル）、ジブチルスズラウリレート0.35gを加え、残存したイソシアネート基が0.1%になるまで反応を行い、繰り返し単位（ブロックＡ）を生じさせるモノマーであるウレタンアクリレート（化合物２）を得た。化合物２は、メタクリレートである化合物１のメタクリレート基がアクリレート基である点以外は、分子構造が共通する。【０１２５】
〔実施例１：ポリエステルフィルム基材/保護フィルム〕
アプリケーターを用いて、パナック社製非シリコーン系剥離 PET SG-1（38μm厚さ）の剥離層側に下記保護フィルム形成用エネルギー線硬化型組成物（Ｐ１）を塗布した。エネルギー線硬化型組成物（Ｐ１）はトルエンを含有しており、固形分率（ＮＶ）が６０％である。【０１２６】
【表１】
2016043239.tif 000018
【０１２７】
エネルギー線硬化型組成物（Ｐ１）の塗布厚は、乾燥後の膜厚が２０μｍ〜３０μｍとなるよう調整した。乾燥炉内温度100℃に設定したクリーンオーブン内で、塗工膜を乾燥させ、その後、窒素雰囲気下でピーク照度326mW/cm2、積算光量192mJ/cm2の条件で紫外線硬化させ、ＰＥＴフィルムの片面に保護フィルムが形成されたフィルム積層体を得た。このフィルム積層体に対する評価結果を表７に示す。【０１２８】
〔実施例２：ポリエステルフィルム基材／ＨＣ層（通常）／保護フィルム〕
リバースコーティング法によって、パナック社製非シリコーン系剥離PET SG-1（38μm厚さ）の剥離層側に下記ＨＣ層形成用エネルギー線硬化型組成物（ＨＣ１）を塗布した。形成した塗工膜を100℃ で１分間乾燥し、窒素雰囲気中で、１灯の120W／cm集光型高圧水銀灯を用いて紫外線照射を行い（照射距離10cm、照射時間30秒）、塗工膜を硬化し、厚さ3.5μm、屈折率1.52のハードコート層（ＨＣ層）を形成した。【０１２９】
【表２】
2016043239.tif 000019
【０１３０】
続いて、実施例１に記載のエネルギー線硬化型組成物（Ｐ１）を上記ＨＣ層側に実施例１と同一条件で、塗布および乾燥し、ＨＣ層側に保護フィルムが形成されたフィルム積層体を得た。このフィルム積層体に対する評価結果を表７に示す。【０１３１】
〔実施例３：ポリエステルフィルム基材／ＡＧ層（フィラー含有）／保護フィルム〕
バーコーティング法によって、離型フィルムの支持体となるPETフィルム（ユニチカ製 製品名：エンブレットS-50）の片面上に乾燥膜厚が2μmとなるように離型層用の塗工液（フィラー含有）を塗工し、塗工膜を140℃で1分間乾燥した後、硬化させた。このようにしてPETフィルム上に表面凹凸を有した厚さ2μmの離型層を有する支持体を得た。続いて、上記離型層上に下記のＡＧ層形成用エネルギー線硬化型組成物（ＡＧ１）を塗布した。【０１３２】
【表３】
2016043239.tif 000020
【０１３３】
塗布厚は、バーコーティング方式にてドライ膜厚が６μmとなるように調整した。ＡＧ１の塗工膜を100℃で1分間乾燥した後、紫外線照射（ランプ：高圧水銀灯、ランプ出力：120W／cm、積算光量：120mJ／cm）し、塗工膜を硬化させた。更に続いて、実施例１に記載のエネルギー線硬化型組成物（Ｐ１）を上記ＡＧ層側に実施例１と同一条件で、塗布および乾燥し、ＡＧ層側に保護フィルムが形成されたフィルム積層体を得た。このフィルム積層体に対する評価結果を表７に示す。【０１３４】
〔実施例４：ポリエステルフィルム基材／ＨＣ層（フィラーレスＡＧ）／保護フィルム〕
バーコーティング法によって、離型フィルムの支持体となるPETフィルム（ユニチカ製 製品名：エンブレットS-50）の片面上に乾燥膜厚が２μmとなるように離型層用の塗工液（フィラー含有）を塗工し、塗工膜を140℃で1分間乾燥した後、硬化させた。このようにしてPETフィルム上に表面凹凸を有した厚さ2μmの離型層を有する支持体を得た。続いて、実施例３のＡＧ１の塗布と同様にして、上記離型層上に下記のＨＣ層形成用エネルギー線硬化型組成物（ＨＣ２）を塗布後、硬化させた。【０１３５】
【表４】
2016043239.tif 000021
【０１３６】
更に続いて、実施例１に記載のエネルギー線硬化型組成物（Ｐ１）を上記ＨＣ層側に実施例１と同一条件で、塗布および乾燥し、ＨＣ層側に保護フィルムが形成されたフィルム積層体を得た。このフィルム積層体に対する評価結果を表７に示す。【０１３７】
〔実施例５：ポリエステルフィルム基材／低屈折率層／高屈折率層兼ＡＧ層／保護フィルム〕
バーコーティング法によって、離型フィルムの支持体となるPETフィルム（ユニチカ製 製品名：エンブレットS-50）の片面上に乾燥膜厚が２μmとなるように離型層用の塗工液を塗工し、塗工膜を140℃で1分間乾燥した後、硬化させた。このようにしてPETフィルム上に表面凹凸を有した厚さ2μmの離型層を有する支持体を得た。【０１３８】
リバースコーティング法によって、上記離型層上に以下の低屈折率塗料（ＬＲ１）を塗布し、100℃ で１分間、塗工膜を乾燥させ、厚さ0.1μm、屈折率1.38の凹凸のある低屈折率層を形成した。その後、低屈折率層の硬化のため、60℃で120時間静置した。【０１３９】
【表５】
2016043239.tif 000022
続いて、バーコーティング方式によって、乾燥膜厚が６μmとなるように実施例３に記載したＡＧ層形成用エネルギー線硬化型組成物（ＡＧ１）を上記低屈折率層上に塗布し、100℃で1分間乾燥した後、紫外線照射し（ランプ：高圧水銀灯、ランプ出力：120W／cm、積算光量：120mJ／cm）、塗工膜を硬化させ、ＡＧ層を形成した。【０１４０】
更に続いて、実施例１に記載のエネルギー線硬化型組成物（Ｐ１）を上記ＡＧ層側に実施例１と同一条件で、塗布および乾燥し、ＡＧ層側に保護フィルムが形成されたフィルム積層体を得た。このフィルム積層体に対する評価結果を表７に示す。【０１４１】
〔実施例６：ポリエステルフィルム基材／低屈折率層／高屈折率層兼ＨＣ層／保護フィルム〕
アプリケーターを用いて、パナック社製非シリコーン系剥離PET SG-1（38μm厚さ）の剥離層側に実施例５に記載した低屈折率塗料（ＬＲ１）を塗工し、塗工膜を100℃で1分間乾燥した後、硬化させて厚さ0.1μm、屈折率1.38の低屈折率層を形成した。その後、低屈折率層の硬化のため、60℃で120時間静置した。【０１４２】
続いて、リバースコーティング法によって、上記低屈折率層上に下記のＨＣ層形成用エネルギー線硬化型組成物（ＨＣ３）を塗布した。100℃ で1分間乾燥後、窒素雰囲気中で120Ｗ／cm集光型高圧水銀灯１灯で紫外線照射（照射距離10cm、照射時間30秒）を行い、塗工膜を硬化させ、厚さ2.5μm、屈折率1.64のＨＣ層を形成した。【０１４３】
【表６】
2016043239.tif 000023
【０１４４】
更に続いて、実施例１に記載のエネルギー線硬化型組成物（Ｐ１）を上記ＨＣ層側に実施例１と同一条件で、塗布および乾燥し、ＨＣ層側に保護フィルムが形成されたフィルム積層体を得た。このフィルム積層体に対する評価結果を表７に示す。【０１４５】
〔比較例１〜６：ポリエステルフィルム基材／（機能層）／保護フィルム〕
実施例１に記載のエネルギー線硬化型組成物（Ｐ１）における化合物１（繰り返し単位を生じさせるモノマーであるウレタンメタクリレート）を化合物２（ウレタンアクリレート）に変更した以外は実施例１〜６と同様にしてPETフィルムの片面に保護フィルムが形成されたフィルム積層体〔比較例１〕または、PETフィルムの片面に各種機能層が設けられ、更に保護フィルムが形成されたフィルム積層体〔比較例２〜６〕を得た。このフィルム積層体に対する評価結果を表７に示す。【０１４６】
【表７】
2016043239.tif 000024
【０１４７】
表７に示すように、機能層を設けない保護フィルムにて実施例１と比較例１を比べると、実施例１における化合物１を用いた保護フィルムは、４０μｍよりも薄い状態で透湿度６５ｇ／（ｍ２・２４ｈ）、鉛筆硬度Ｆであり、比較例１の透湿度８０ｇ／（ｍ２・２４ｈ）、鉛筆硬度６Ｂ以下と比較して格段に向上していた。【０１４８】
一方、実施例２〜６では、機能層に、実施例１と同様の保護フィルムを積層したところ、フィルム積層体は、保護フィルムに起因して６０〜６４ｇ／（ｍ２・２４ｈ）の低透湿度であると共に鉛筆硬度２Ｈであり、低透湿度とハードコート性とを兼ね備え、非常に有用であることが分かる。【０１４９】
これに対し、比較例２〜６では、機能層に、比較例１と同様の保護フィルムに機能層を積層したところ、透湿度７６〜７９ｇ／（ｍ２・２４ｈ）、鉛筆硬度Ｈであり、化合物１の特徴あるウレタンメタクリレート構造が低透湿化と表面硬度の向上に効果的であることが明示されている。
【産業上の利用可能性】
【０１５０】
本発明に係る保護フィルムは、薄層の状態で低透湿であり、尚且つ表面硬度が高く、保護フィルムに機能層を設けたフィルム積層体の表面硬度も高い為、低透湿性やハードコート性が要求される用途、特に、偏光板の構成部材として有用であり、種々の分野にて利用可能である。
【国際調査報告】
2016043239.tif 000026
2016043239.tif 000027
2016043239.tif 000028
2016043239.tif 000029